【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
抗菌剤としてジヨードメチルパラトリルスルホンと、
皮膜形成樹脂としてワックス分が０．１質量％以下の乾燥透明セラックと、
溶媒と、を含有し、該溶媒の主成分がエチルアルコールであり、該溶媒の副成分がイソプロピルアルコール及びケトンであることを特徴とする塗料組成物。
【請求項２】
前記塗料組成物が、ｐＨ調整剤として、アンモニア水をさらに含有し、かつ、前記塗料組成物のｐＨが７．４以上であることを特徴とする請求項１に記載の塗料組成物。
【請求項３】
抗菌剤としてジヨードメチルパラトリルスルホンと、皮膜形成樹脂としてワックス分が０．１質量％以下の乾燥透明セラックと、を溶媒に投入する工程１を有し、
前記溶媒の主成分がエチルアルコールであり、該溶媒の副成分がイソプロピルアルコール及びケトンであることを特徴とする塗料組成物の製造方法。
【請求項４】
前記工程１において、ｐＨ調整剤として、アンモニア水をさらに投入し、前記塗料組成物のｐＨを７．４以上とすることを特徴とする請求項３に記載の塗料組成物の製造方法。
【手続補正２】
【補正対象書類名】明細書
【補正対象項目名】全文
【補正方法】変更
【補正の内容】
【発明の詳細な説明】
【発明の名称】塗料組成物及びその製造方法
【技術分野】
【０００１】
本開示は、防カビ抗菌性塗料組成物に関する。さらに詳しくは、住宅・病院・介護施設・公共施設などの建造物、食品工場などの工業用建造物の内外装用の塗装をはじめ、冷凍庫、空調装置、厨房、浴槽、トイレ、押入れ、タンス、手摺り、取っ手などの住宅設備の塗装、自動車空調装置のダクト内の塗装などにも使用することができる防カビ抗菌性塗料組成物に関する。また、本開示は、塗料組成物を基材に塗布し、塗布膜を乾燥させて得られた皮膜に関し、この皮膜は持続的に防カビ抗菌性を発揮する。
【背景技術】
【０００２】
建材製品、家電製品、建造物、住宅設備など、人の手が触れやすい箇所、カビの繁殖がしやすい箇所などに、防カビ性又は抗菌性を付与することを目的として、各種抗菌剤・防カビ剤を含有した塗料組成物を塗布して、皮膜を形成することが行われている（例えば、特許文献１〜３を参照。）。
【先行技術文献】
【特許文献】
【０００３】
【特許文献１】特開２００１‐１１５０９５号公報
【特許文献２】特開２０１７‐２５１７０号公報
【特許文献３】特開２０１７‐３９９０５号公報
【非特許文献】
【０００４】
【非特許文献１】「抗菌剤の化学Ｐａｒｔ２」西野敦編著 冨岡敏一・荒川正澄著 １９９７年工業調査会
【発明の概要】
【発明が解決しようとする課題】
【０００５】
特許文献１は抗菌性及び防カビ性を有し、紫外線などによる変色がなく、毒性が低い塗料組成物を提供することを目的としている。特許文献２は汎用的な抗菌剤を利用した塗料組成物を提供することを目的としている。特許文献３は充分に高い抗菌性を有しつつ、低コストの塗料組成物を提供することを目的としている。
【０００６】
しかし、近年、防カビ抗菌性塗料組成物において、環境にやさしく、ハンドリングしやすく、さらにより安全性の高い塗料組成物が求められている。
【０００７】
そこで本開示の目的は、細菌類の中でも比較的抵抗性が強い、真菌類（カビ菌など）を長時間発生することを防ぐことができ、かつ、安全性が極めて高い防カビ抗菌性塗料組成物及びその製造方法を提供することを目的とする。
【課題を解決するための手段】
【０００８】
本発明者は、鋭意検討した結果、ＳＩＡＡ（抗菌製品技術協議会）に認定された抗菌剤と、皮膜形成樹脂として食品にも使用が認められている天然樹脂と、エチルアルコールを主成分とする溶媒と、を塗料組成物に含有させることで、上記課題が解決できることを見出し、本発明を完成させた。すなわち、本発明に係る塗料組成物は、抗菌剤としてジヨードメチルパラトリルスルホンと、皮膜形成樹脂としてワックス分が０．１質量％以下の乾燥透明セラックと、溶媒と、を含有し、該溶媒の主成分がエチルアルコールであり、該溶媒の副成分がイソプロピルアルコール及びケトンであることを特徴とする。
【０００９】
本発明に係る塗料組成物では、前記塗料組成物が、ｐＨ調整剤として、アンモニア水をさらに含有し、かつ、前記塗料組成物のｐＨが７．４以上であることが好ましい。本発明の塗料組成物をアルカリ性にすると水溶性塗料組成物となる。さらに、保管安定性が向上し、例えば塗料をスプレー缶に充填して１年経過したものを基材にスプレーして塗布膜を形成し、その塗布膜を乾燥させて皮膜とするときに、乾燥途中の塗布膜にべとつき感が生じない。
【００１０】
本発明に係る塗料組成物の製造方法は、抗菌剤としてジヨードメチルパラトリルスルホンと、皮膜形成樹脂としてワックス分が０．１質量％以下の乾燥透明セラックと、を溶媒に投入する工程１を有し、前記溶媒の主成分がエチルアルコールであり、該溶媒の副成分がイソプロピルアルコール及びケトンであることを特徴とする。
【００１１】
本発明に係る塗料組成物の製造方法では、前記工程１において、ｐＨ調整剤として、アンモニア水をさらに投入し、前記塗料組成物のｐＨを７．４以上とすることが好ましい。
【発明の効果】
【００１２】
本開示によれば、細菌類の中でも比較的抵抗性が強い、真菌類（カビ菌など）を長時間発生することを防ぐことができ、かつ、安全性が極めて高い防カビ抗菌性塗料組成物及びその製造方法を提供することができる。
【発明を実施するための形態】
【００１３】
以降、本発明について実施形態を示して詳細に説明するが本発明はこれらの記載に限定して解釈されない。本発明の効果を奏する限り、実施形態は種々の変形をしてもよい。
【００１４】
本実施形態に係る塗料組成物は、抗菌剤としてジヨードメチルパラトリルスルホンと、皮膜形成樹脂としてワックス分が０．１質量％以下の乾燥透明セラックと、溶媒とを含有し、該溶媒の主成分がエチルアルコールであり、該溶媒の副成分がイソプロピルアルコール及びケトンである。
【００１５】
ジヨードメチルパラトリルスルホンは、（化１）で表される有機系抗菌剤である。例えば非特許文献１によれば、コウジカビやアオカビに対し０．８ｐｐｍなど多くの種類のカビに対し１０ｐｐｍ以下。細菌に対しては、黄色ブドウ球菌に対し６．２ｐｐｍ、枯草菌に対し１０ｐｐｍの他は、多くの種類の細菌に対し１０００ｐｐｍであり、抗菌効果より防カビ効果の方が高いと記載されている。ジヨードメチルパラトリルスルホンは、例えば、商品名パシフィックビームモールド  オブスティネイト・ジョイント（ＰＢＭ−ＯＪ）（株式会社エム・アイ・シー社製）の有効成分である。ＰＢＭ−ＯＪは、有機合成抗菌剤及び有機防カビ剤としてＳＩＡＡ認定の登録を受けていて、ＳＩＡＡの抗菌性及び防カビ性の性能基準と安全基準を満たしている。
【００１６】
【化１】
2019196426.tif 000001
【００１７】
本実施形態に係る塗料組成物におけるジヨードメチルパラトリルスルホンの含有量は、０．１０〜１．５０質量％であることが好ましく、０．３０〜１．００質量％であることがより好ましい。ジヨードメチルパラトリルスルホンの含有量が０．１０質量％未満であると、充分な抗菌性及び防カビ性を発揮しないおそれがあり、１．５０質量％を超えると配合量に対して抗菌性及び防カビ性が向上しないので経済性に劣る。
【００１８】
本実施形態に係る塗料組成物では、皮膜形成樹脂としてワックス分が０．１質量％以下の乾燥透明セラックを含有させる。セラックは黄色から褐色の天然物由来の樹脂であり、皮膜を形成すると茶褐色となる。セラックを漂白すると白色となるが（漂白セラック）、漂白セラックにはワックス分が５．５質量％以下含まれており、食品物への添加が食品衛生法により認められていない。そこで本実施形態では、漂白した上に着色成分等の不純物及びワックス分を除去したセラック、すなわちワックス分が０．１質量％以下の乾燥透明セラックを含有させる。この乾燥透明セラックは、食品物への添加が食品衛生法により認められており、安全性が極めて高いため、皮膜の安全性を高めることができる。本実施形態に係る塗料組成物においてワックス分が０．１質量％以下の乾燥透明セラックの含有量は、０．３０〜５．００質量％であることが好ましく、０．５０〜２．５０質量％であることがより好ましい。ワックス分が０．１質量％以下の乾燥透明セラックの含有量が０．３０質量％未満であると、塗布膜の厚さに対して乾燥した皮膜の厚さが薄くなりすぎる場合があり、５．００質量％を超えると塗料組成物の粘性が高くなりすぎるおそれがあり、また、溶解が困難になるおそれがある。
【００１９】
本実施形態に係る塗料組成物では、ジヨードメチルパラトリルスルホン及びワックス分が０．１質量％以下の乾燥透明セラックを溶解させるために、溶媒を含有させる。溶媒として、エチルアルコール、イソプロピルアルコール及びケトンを含有することが好ましい。ここで溶媒は、エチルアルコールを主成分とし、イソプロピルアルコール及びケトンを副成分とする。ここで主成分とは溶媒に占める含有量が５０質量％以上であることをいい、副成分とは溶媒に占める含有量が５０質量％未満であることをいう。
【００２０】
エチルアルコールは、主として、ワックス分が０．１質量％以下の乾燥透明セラックを溶解させるために配合する。本実施形態に係る塗料組成物においてエチルアルコールの含有量は、９２．０〜９８．０質量％であることが好ましく、９４．０〜９６．０質量％であることがより好ましい。エチルアルコールの含有量が９２．０質量％未満であると、乾燥透明セラックの溶解が不十分になるおそれがあり、９８．０質量％を超えると塗料組成物中の乾燥透明セラック及び抗菌剤の相対的な含有量が低下して１回の塗布による皮膜の厚さが不足する場合がある。
【００２１】
イソプロピルアルコールは、主として、ワックス分が０．１質量％以下の乾燥透明セラックを溶解させるための溶解助剤として配合する。本実施形態に係る塗料組成物においてイソプロピルアルコールの含有量は、０．８〜５．０質量％であることが好ましく、１．５〜３．５質量％であることがより好ましい。イソプロピルアルコールの含有量が０．８質量％未満であると、乾燥透明セラックの溶解が不十分になるおそれがあり、５．０質量％を超えると刺激性が強くなるおそれがある。
【００２２】
ケトンは、ジヨードメチルパラトリルスルホン及びワックス分が０．１質量％以下の乾燥透明セラックを溶解させるために配合する。本実施形態では、ケトンは、具体的には、アセトン及びメチルエチルケトンの少なくともいずれか一方であることが好ましく、アセトン及びメチルエチルケトンの両方であることがより好ましい。アセトン及びメチルエチルケトンを両方含有させることで、ジヨードメチルパラトリルスルホン及びワックス分が０．１質量％以下の乾燥透明セラックの両方をより溶解させやすくすることができる。
【００２３】
本実施形態に係る塗料組成物においてアセトンの含有量は、０．１０〜１．５０質量％であることが好ましく、０．３０〜１.００質量％であることがより好ましい。アセトンの含有量が０．１０質量％未満であると、ジヨードメチルパラトリルスルホン及びワックス分が０．１質量％以下の乾燥透明セラックの溶解が不十分になるおそれがあり、特にジヨードメチルパラトリルスルホンの溶解が不十分になるおそれがあり、１．００質量％を超えると刺激性が強くなるおそれがある。
【００２４】
本実施形態に係る塗料組成物においてメチルエチルケトンの含有量は、０．０１〜０．２０質量％であることが好ましく、０．０３〜０．１０質量％であることがより好ましい。メチルエチルケトンの含有量が０．０１質量％未満であると、ジヨードメチルパラトリルスルホン及びワックス分が０．１質量％以下の乾燥透明セラックの溶解が不十分になるおそれがあり、特にジヨードメチルパラトリルスルホンの溶解が不十分になるおそれがあり、０．２０質量％を超えると刺激性が強くなるおそれがある。
【００２５】
本実施形態に係る塗料組成物では、ｐＨ調整剤として、アンモニア水をさらに含有し、かつ、塗料組成物のｐＨが７．４以上であることが好ましい。本実施形態の塗料組成物をアルカリ性にすると水溶性塗料組成物となる。例えば、水で濡れている基材の表面に塗料組成物を吹き付けたときに、塗布膜が水滴の存在に影響を受けることなく基材に馴染み易く、良好な皮膜が得られる。また、塗料組成物の経時安定性を良好にすることができる。例えば、ｐＨが７．４以上の塗料組成物をスプレー式の缶に充填して１年保管したのちに塗布膜を作ったとき、乾燥途中の塗布膜にベトツキがない。なお、皮膜が完全に乾燥した後には塗料組成物のｐＨに関係なくベトツキはない。また、アンモニアは、乾燥後に皮膜中に残留しないため、皮膜の安全性及び取り扱い性を良好とすることができる。アンモニアの含有量は、塗料組成物のｐＨが７．４以上となるように適宜配合されることが好ましく、例えば２５％アンモニア水の含有量の換算で、０．０５〜１．００質量％であることが好ましく、０．１５〜０．５０質量％であることがより好ましい。塗料組成物のｐＨの上限は１４としても良いが、好ましくは１０であり、より好ましくは９である。
【００２６】
本実施形態では、塗料組成物をスプレー缶に封入するときは、スプレー用ガスとしてジメチルエーテルを含有させても良い。このとき塗料組成物１００質量部に対して、ジメチルエーテルを８０質量部〜１７０質量部含有させることが好ましい。
【００２７】
本実施形態に係る塗料組成物では、必要に応じて、着色染料、着色顔料、白色顔料、黒色染料、黒色顔料などの着色剤を含有させても良い。
【００２８】
本実施形態に係る塗料組成物は、基材に対して、スプレー、はけ塗り又は浸漬によって、塗布され、塗布膜を乾燥させることによって、皮膜が得られる。乾燥方法は、例えば、自然乾燥、加熱乾燥、熱風乾燥である。このうち自然乾燥が好ましい。乾燥した皮膜は、溶媒が揮発し、ワックス分が０．１質量％以下の乾燥透明セラックの皮膜中に抗菌剤としてジヨードメチルパラトリルスルホンが均一に溶解している形態を有している。ワックス分が０．１質量％以下の乾燥透明セラック自体は、水に対して溶解せずに極めて安定しているため、皮膜に水がかかっても劣化することなく、保護膜となる。皮膜の厚さは、例えば、１０μｍ〜１ｍｍであることが好ましく、必要により、重ね塗りをして厚くすることができる。本実施形態に係る塗料組成物は薄黄色透明であり、ｐＨが７．４以上に調整した塗料組成物も薄黄色透明であるが、乾燥した皮膜は白色を呈している。
【００２９】
基材は、皮膜を形成する対象物であれば特に制限はないが、例えば、住宅・病院・介護施設・公共施設などの建造物、食品工場などの工業用建造物の内外装の壁面、冷凍庫、空調装置、厨房、浴槽、トイレ、押入れ、タンス、手摺り、取っ手などの住宅設備の壁面、自動車空調装置のダクト内の壁面である。
【００３０】
抗菌性は、ＩＳＯ  ２２１９６（ＪＩＳ Ｚ ２８０１:２０１２ 抗菌加工製品−抗菌性試験方法・抗菌効果）によって規定された抗菌性試験方法を用いて、無加工品の２４時間培養後菌数を抗菌加工品の２４時間培養後菌数で除した数の対数値で算出される。抗菌活性値２．０以上(９９％以上の死滅率)で抗菌効果があると規定されている。防カビ性は、ＪＩＳ Ｚ ２９１１に準拠したＳＩＡＡの試験方法の結果に基づいて判定される。ジヨードメチルパラトリルスルホンは、ＳＩＡＡの抗菌性及び防カビ性の認定を受けている。
【実施例】
【００３１】
以下、実施例を示しながら本発明についてさらに詳細に説明するが、本発明は実施例に限定して解釈されない。
【００３２】
（実施例１）
抗菌剤としてジヨードメチルパラトリルスルホン（商品名パシフィックビームモールド  オブスティネイト・ジョイント（ＰＢＭ−ＯＪ）、エム・アイ・シー社製）が０．４７質量部、皮膜形成樹脂としてワックス分が０．１質量％以下の乾燥透明セラック（興洋化学社製）１．１８質量部と、エチルアルコール９５．４３質量部と、イソプロピルアルコール２．３１質量部と、アセトン０．５６質量部と、メチルエチルケトン０．０５質量部とを混合し、実施例１の塗料組成物を得た。塗料組成物のｐＨは６．４であった。塗料組成物は薄黄色透明であった。
【００３３】
（実施例２）
実施例１で得られた塗料組成物１００質量部に対して、２５％アンモニアを０．４質量部混合し、実施例２の塗料組成物を得た。塗料組成物のｐＨは７．４であった。塗料組成物は薄黄色透明であった。
【００３４】
（実施例３）
実施例１で得られた塗料組成物１００質量部に対して、２５％アンモニアを０．５質量部混合し、実施例３の塗料組成物を得た。塗料組成物のｐＨは７．８であった。塗料組成物は薄黄色透明であった。
【００３５】
（実施例４）
実施例１で得られた塗料組成物１００質量部に対して、２５％アンモニアを１．０質量部混合し、実施例４の塗料組成物を得た。塗料組成物のｐＨは８．８であった。塗料組成物は薄黄色透明であった。
【００３６】
（実施例５）
実施例１で得られた塗料組成物１００質量部に対して、２５％アンモニアを２．０質量部混合し、実施例５の塗料組成物を得た。塗料組成物のｐＨは９．２であった。塗料組成物は薄黄色透明であった。
【００３７】
（実施例６）
実施例１で得られた塗料組成物１００質量部に対して、２５％アンモニアを３．０質量部混合し、実施例６の塗料組成物を得た。塗料組成物のｐＨは９．４であった。塗料組成物は薄黄色透明であった。
【００３８】
（実施例７）
実施例１で得られた塗料組成物１００質量部に対して、２５％アンモニアを４．０質量部混合し、実施例７の塗料組成物を得た。塗料組成物のｐＨは９．６であった。塗料組成物は薄黄色透明であった。
【００３９】
（実施例８）
実施例１で得られた塗料組成物１００質量部に対して、２５％アンモニアを５．０質量部混合し、実施例８の塗料組成物を得た。塗料組成物のｐＨは１０であった。塗料組成物は薄黄色透明であった。
【００４０】
（実施例９）
実施例１で得られた塗料組成物１００質量部に対して、２５％アンモニアを１０．０質量部混合し、実施例９の塗料組成物を得た。塗料組成物のｐＨは１２であった。塗料組成物は薄黄色透明であった。
【００４１】
（実施例１０）
実施例１で得られた塗料組成物１００質量部に対して、２５％アンモニアを２０．０質量部混合し、実施例１０の塗料組成物を得た。塗料組成物のｐＨは１４であった。塗料組成物は薄黄色透明であった。
【００４２】
（実施例１１）
実施例１で得られた塗料組成物１００質量部に対して、２５％アンモニアを３０．０質量部混合し、実施例１１の塗料組成物を得た。塗料組成物のｐＨは１４であった。塗料組成物は薄黄色透明であった。
【００４３】
（実施例１２）
実施例１で得られた塗料組成物５０質量部に対して、２５％アンモニアを５０．０質量部混合し、実施例１２の塗料組成物を得た。塗料組成物のｐＨは１４であった。塗料組成物は薄黄色透明であった。
【００４４】
（実施例１３）
抗菌剤としてジヨードメチルパラトリルスルホン（商品名パシフィックビームモールド  オブスティネイト・ジョイント（ＰＢＭ−ＯＪ）、エム・アイ・シー社製）が０．４７質量部、皮膜形成樹脂としてワックス分が０．１質量％以下の乾燥透明セラック（興洋化学社製）１．１８質量部と、エチルアルコール９４．６５質量部と、イソプロピルアルコール２．２９質量部と、アセトン１．３６質量部と、メチルエチルケトン０．０５質量部とを混合し、実施例１３の塗料組成物を得た。塗料組成物のｐＨは６．４であった。塗料組成物は薄黄色透明であった。
【００４５】
（実施例１４）
抗菌剤としてジヨードメチルパラトリルスルホン（商品名パシフィックビームモールド  オブスティネイト・ジョイント（ＰＢＭ−ＯＪ）、エム・アイ・シー社製）が０．４７質量部、皮膜形成樹脂としてワックス分が０．１質量％以下の乾燥透明セラック（興洋化学社製）１．１８質量部と、エチルアルコール９５．６８量部と、イソプロピルアルコール２．３２質量部と、アセトン０．３０質量部と、メチルエチルケトン０．０５質量部とを混合し、実施例１４の塗料組成物を得た。塗料組成物のｐＨは６．４であった。塗料組成物は薄黄色透明であった。
【００４６】
（比較例１）
抗菌剤としてジヨードメチルパラトリルスルホン（商品名パシフィックビームモールド  オブスティネイト・ジョイント（ＰＢＭ−ＯＪ）、エム・アイ・シー社製）が０．４７質量部、皮膜形成樹脂としてワックス分が０．１質量％以下の乾燥透明セラック（興洋化学社製）１．１８質量部と、アセトン９８．３５質量部とを混合し、比較例１の塗料組成物を作製したが、未溶解物が残存し、霧吹きできなかった。
【００４７】
（比較例２）
抗菌剤としてジヨードメチルパラトリルスルホン（商品名パシフィックビームモールド  オブスティネイト・ジョイント（ＰＢＭ−ＯＪ）、エム・アイ・シー社製）が０．４７質量部、皮膜形成樹脂としてワックス分が０．１質量％以下の乾燥透明セラック（興洋化学社製）１．１８質量部と、イソプロピルアルコール９８．３５質量部とを混合し、比較例２の塗料組成物を作製したが、未溶解物が残存し、霧吹きできなかった。
【００４８】
（比較例３）
抗菌剤としてジヨードメチルパラトリルスルホン（商品名パシフィックビームモールド  オブスティネイト・ジョイント（ＰＢＭ−ＯＪ）、エム・アイ・シー社製）が０．４７質量部、皮膜形成樹脂としてワックス分が０．１質量％以下の乾燥透明セラック（興洋化学社製）１．１８質量部と、メチルエチルケトン９８．３５質量部とを混合し、比較例３の塗料組成物を作製したが、未溶解物が残存し、霧吹きできなかった。
【００４９】
（比較例４）
抗菌剤としてジヨードメチルパラトリルスルホン（商品名パシフィックビームモールド  オブスティネイト・ジョイント（ＰＢＭ−ＯＪ）、エム・アイ・シー社製）が０．４７質量部、皮膜形成樹脂としてワックス分が０．１質量％以下の乾燥透明セラック（興洋化学社製）１．１８質量部と、エチルアルコール９８．３５質量部とを混合し、比較例４の塗料組成物を作製したが、未溶解物が残存し、霧吹きできなかった。
【００５０】
（比較例５）
抗菌剤を添加しなかった以外は実施例２と同様にして、比較例５の塗料組成物を作製した。
【００５１】
（ｐＨの測定方法）
塗料組成物のｐＨは、ｐＨ試験紙（東洋濾紙株式会社製、ＡＤＶＡＮＴＥＣ（登録商標））を用いて測定した。実施例１１と１２は、ｐＨ１４と測定されたが、実施例１０よりは実質的に塩基性が高いと推測される。
【００５２】
（皮膜の形成１）
実施例１〜実施例１４の塗料組成物をスプレー缶にそれぞれ封入し、塗料組成物を基材に吹き付け、塗布膜を作製し、そのまま自然乾燥させて皮膜を得た。皮膜の厚さは２００μｍとなるように調整した。基材は、アクリル樹脂板（１００ｍｍ×３０ｍｍ×厚さ３ｍｍ）とした。なお、スプレー缶には、塗料組成物１００質量部に対して、スプレーガスとして、ジメチルエーテルを１００質量部混合して封入した。
【００５３】
（皮膜の形成２）
実施例１〜実施例１４の塗料組成物をスプレー缶にそれぞれ封入したものであってそのまま１年保管したものを準備した。（皮膜の形成１）の場合と同様に皮膜を得た。
【００５４】
（皮膜の形成１）における実施例１〜実施例１４の塗料組成物から得られた皮膜と、（皮膜の形成２）における実施例２〜実施例１２の塗料組成物から得られた皮膜とは、いずれも白色であり、艶消しの外観を有していた。また、皮膜となる手前の乾燥途中の塗布膜は無色透明であり、塗膜表面には光沢が観察された。乾燥皮膜となる手前の乾燥途中の塗布膜は、触るとベトツキ感がなかった。一方、（皮膜の形成２）において、実施例１、実施例１３及び実施例１４の塗料組成物から得られた皮膜は、白色であり、艶消しの外観を有していた。また、皮膜となる手前の乾燥途中の塗布膜は、無色透明であり、塗膜表面には光沢が観察された。乾燥皮膜となる手前の乾燥途中の塗布膜は、触るとベトツキ感があった。ただし、そのまま完全に乾燥させた皮膜にはベトツキ感はなかった。このことから、ｐＨが７．４以上に調整された実施例２〜実施例１２の塗料組成物は、経時安定性に優れていることがわかった。ただし、乾燥皮膜になったのちは、（皮膜の形成１）における実施例１〜実施例１４と、（皮膜の形成２）における実施例１〜実施例１４において触感の差異はなかった。
【００５５】
（水溶性試験１）
（皮膜の形成１）の場合と同様にして、実施例１〜実施例１４の塗料組成物が封入されたスプレー缶をそれぞれ準備した。スプレー缶を用いて、それぞれの塗料組成物を水に濡れた基材に吹き付け、塗布膜を作製し、そのまま自然乾燥させて乾燥皮膜を得た。皮膜の厚さは２００μｍとなるように調整した。基材は、（皮膜の形成１）で用いた基材と同様とした。実施例２〜１２の塗料組成物を吹き付けた場合、基材が水に濡れていたとしても、塗布膜は均一に形成された。一方、実施例１、実施例１３及び実施例１４の塗料組成物を吹き付けた場合、塗料組成物は水に溶け込まず、分離が観察された。
【００５６】
（水溶性試験２）
（皮膜の形成１）の場合と同様にして、実施例１〜実施例１４の塗料組成物が封入されたスプレー缶をそれぞれ準備した。スプレー缶を用いて、それぞれの塗料組成物を容器に入れた水に向けて吹き付けた。実施例２〜１２の塗料組成物を吹き付けた場合、塗料組成物は水に溶け込んでいった。一方、実施例１、実施例１３及び実施例１４の塗料組成物を吹き付けた場合、塗料組成物は水に溶け込まず、分離が観察された。
【００５７】
水溶性試験１及び水溶性試験２の結果によれば、ｐＨが７．４以上に調整された実施例２〜実施例１２の塗料組成物は、水溶性を有しており、水滴が付着した基材にも安定して皮膜を形成できることがわかった。
【００５８】
（抗菌性・防カビ性試験）
（皮膜の形成１）の場合と同様にして、実施例１〜実施例１４の塗料組成物の乾燥皮膜を形成した基板をそれぞれ準備した。また、比較例５の塗料組成物について、スプレー缶を同様にして作製し、塗料組成物の乾燥皮膜を形成した基板を準備した。これらの基板を住宅の浴槽近くの壁面に並べ、６ヶ月間放置し、カビの発生の比較を行った。比較例５の基板の皮膜上には、黒色のカビの発生が観察された。一方、実施例１〜実施例１４の基板の皮膜上には、カビの発生は観察されなかった。
【００５９】
（皮膜の形成１）で準備した、実施例１〜実施例１４の塗料組成物のスプレー缶を用いて、家庭用エアコンの吹き出し口近辺に、皮膜をそれぞれ形成した。また、比較例５の塗料組成物について、スプレー缶を同様にして作製し、家庭用エアコンの吹き出し口近辺に、皮膜を形成した。比較例５の皮膜上には、黒色のカビの発生が観察された。一方、実施例１〜実施例１４の皮膜上には、カビの発生は観察されなかった。
【００６０】
（皮膜の形成１）で準備した、実施例１〜実施例１４の塗料組成物のスプレー缶を用いて、自動車のエアコンの吹き出し口の中にスプレーし、皮膜を塗料組成物ごとに形成した。また、比較例５の塗料組成物について、スプレー缶を同様にして作製し、自動車のエアコンの吹き出し口の中にスプレーし、皮膜を形成した。実施例１〜実施例１４の皮膜を形成した吹き出し口からは、タバコ臭が消えた。一方、比較例５では、タバコ臭は消えなかった。
【００６１】
（皮膜の形成１）で準備した、実施例１〜実施例１４の塗料組成物のスプレー缶を用いて、食パンに皮膜をそれぞれ形成した。また、比較例５の塗料組成物について、スプレー缶を同様にして作製し、食パンに皮膜を形成した。比較例５の食パンには、黒色のカビの発生が観察された。一方、実施例１〜実施例１４の食パンには、３０日経過してもカビの発生は観察されなかった。